(57)【要約】【課題】天然芝や人工芝などの芝草体の舗装面に対して、ライン・マーキングの画線が簡単にでき、その消去も容易なライン・マーキング材およびその画線方法を提供する。【解決手段】ライン・マーキング材の組成物は、着色顔料と、樹脂バインダーと、溶媒とからなる。また、顔料容積率（ＰＶＣ）は８０〜９０％で、着色顔料が１次粒子として均質に分散している液状組成物である。この組成物を舗装面に噴霧し、人工芝２の先端部３に単粒１次粒子５として点着させる。画線施工されたライン・マーキングは、湿布で撫でるように擦って消去する。【選択図】　図１
2004018651.tif 000002
【特許請求の範囲】
【請求項１】
着色顔料と、樹脂バインダーと、溶媒とからなり、顔料容積率（ＰＶＣ）が８０〜９０％で、着色顔料が１次粒子として均質に分散している液状組成物である芝舗装面用ライン・マーキング材。
【請求項２】
溶媒が水である請求項１記載の芝舗装面用ライン・マーキング材。
【請求項３】
溶媒が有機溶剤である請求項１記載の芝舗装面用ライン・マーキング材。
【請求項４】
樹脂バインダーは、そのガラス転移温度（Ｔｇ）が１０〜５０℃である請求項１記載の芝舗装面用ライン・マーキング材。
【請求項５】
組成物中における着色顔料の濃度が、５０〜６０重量％である請求項１記載の芝舗装面用ライン・マーキング材。
【請求項６】
添加剤として、分散剤、沈降防止剤、防腐剤、防黴剤、消泡剤、ＰＨ調整剤のうちの１または２以上が組成物に添加されている請求項１記載の芝舗装面用ライン・マーキング材。
【請求項７】
着色顔料と、樹脂バインダーと、溶媒とからなり、顔料容積率（ＰＶＣ）が８０〜９０％で、着色顔料が１次粒子として均質に分散している液状組成物を、芝草体の先端部に、単粒１次粒子として点着させる芝舗装面用ライン・マーキングの画線方法。
【請求項８】
芝草体が人口芝である請求項７記載の芝舗装面用ライン・マーキングの画線方法。
【請求項９】
芝草体が天然芝である請求項７記載の芝舗装面用ライン・マーキングの画線方法。
【請求項１０】
液状組成物を噴霧によって芝草体に点着させる請求項７記載の芝舗装面用ライン・マーキングの画線方法。
【請求項１１】
芝草体に施されたライン・マーキングを、湿布で撫でるように擦って消去する請求項７記載の芝舗装面用ライン・マーキングの画線方法。
【発明の詳細な説明】
【０００１】
【発明の属する技術分野】
この発明は、天然芝や人口芝などの全ゆる芝舗装面に利用可能なライン・マーキング材、およびその画線方法に関する。
【０００２】
【従来の技術】
天然芝および全天候型の各種人工芝の舗装体は、競技場や広場などに於いて広く用いられている。そして、各種スポーツ、運動会、リクリェーション、イヴェント興業などに幅広く多目的に利用され、かつ、必要に応じて、芝舗装面に画線され、使用後は消去するという方式が採られている。従来、この種の画線の為には一般に石灰法が用いられている。即ち、石灰などを手押し式の車輪付小型ホッパに入れ、舗装面を移動させながら、ホッパ下端のスリットから石灰を排出させて、舗装面に白線を画く方法である。また、この他の画線方法としては、ビニル系樹脂製や布製のラインテープを釘打ちで舗装面に仮止めする方法や、粘着剤付きのストリッパブルテープを舗装面に貼付固定する方法なども用いられている。
【０００３】
【発明が解決しようとする課題】
ところが前記従来の画線方法には、いずれにも問題がある。例えば、石灰法では的確な消去法がなく、自然的消去を待つだけである。従って、その間、芝草の間に石灰が残留し、芝が白っぽくなって、美観的に芳しくない。その上、石灰は強アルカリ性の為、土壌汚染や天然芝の枯死を招く他、人体への付着によって皮膚炎を起すなど、衛生上にも問題がある。また、前記のテープ法では、芝草体のような不定形の舗装面に対しては、その固定に問題があり、画線自体が波打ったり、簡単に剥がれたりして、画線としての本来の機能を果すことができない。更に、最近では、天然芝と同様の感触が得られるという人工芝が出現しており、この人工芝では芝草体の植設間隔が広い上に、芝丈が長く、芝の先端がカールしていたりする為、前記方法は全く使用できない。
【０００４】
本発明は、このような点に鑑み、芝舗装面に対して簡単に画線でき、また、その消去も容易な芝舗装面用ライン・マーキング材およびその画線方法を提供するにある。また、本発明は、画線や消去に際して、芝草体などに損傷や汚染を与えず、人や生体系に対してもやさしく、環境にも負荷を与えないような芝舗装面用ライン・マーキング材およびその画線方法を提供するにある。
【０００５】
【課題を解決するための手段】
本発明の芝舗装面用ライン・マーキング材の技術的手段は、着色顔料と、樹脂バインダーと、溶媒とからなり、顔料容積率（ＰＶＣ）が８０〜９０％で、着色顔料が１次粒子として均質に分散している液状組成物であることにある。
【０００６】
また、溶媒は、水でも、また有機溶剤でもよい。更に、樹脂バインダーは、ガラス転移温度が１０〜５０℃のものを用いるのが好ましい。また、組成物中の着色顔料の濃度は５０〜６０重量％が適当である。更に、添加剤として、分散剤や、沈降防止剤や、防腐剤や、防黴剤や、消泡剤や、ＰＨ調整剤を加えてもよい。
【０００７】
本発明の芝舗装面用ライン・マーキング画線方法の技術的手段は、着色顔料と、樹脂バインダーと、溶媒とからなり、顔料容積率（ＰＶＣ）が８０〜９０％で、着色顔料が１次粒子として均質に分散している液状組成物を、芝草体の先端部に、単粒１次粒子として点着させることにある。
【０００８】
また、芝草体としては、人工芝でも、天然芝でもよい。更に、液状組成物は、噴霧によって芝草体に点着させてもよい。また、芝草体に施されたライン・マーキングは、湿布で撫でるように擦って消去するのが好ましい。
【０００９】
【発明の実施の形態】
本発明の芝舗装面用ライン・マーキング材およびその画線方法の実施の形態を、以下に詳しく説明する。先ず、本発明のライン・マーキング材は、一般的な塗料やトナーとは完全に概念を異にする新規な組成物である。一般に塗料とは、物体の表面に流動状態で塗布して、乾燥させ、連続皮膜を形成することにより、物体への保護機能と美装とを付与するものをいい、物体と塗膜との間は、強力な接着界面であることが要求される。また、トナーとは、元来、塗料製造のための中間原料のことで、顔料以外の他成分との相容性や分散性を向上させて、顔料を着色すべき材料の一部に濃厚に分散させたペーストを指している。
【００１０】
これに対し、本発明のライン・マーキング材は、着色顔料を溶媒または分散媒に分散させた液状組成物である点では、塗料やトナーと一致するが、本組成物が被着色体である芝草体に付着・乾燥後、塗料での塗膜に当たるライン・マーキング形成物中における顔料の割合が著しく大きい点で、本発明は塗料やトナーとは大きく異なる。一般に、塗膜中の顔料の割合を示す技術指標としては、顔料容積率（ＰＶＣ）が用いられる。このＰＶＣは、塗料の塗膜形成後に、塗膜中に占める顔料の容積割合を百分率で表したものであり、通常、塗料のＰＶＣは５〜２０容量％で、トナーのＰＶＣは２０〜４０容量％である。これに対し、本発明のＰＶＣは８０〜９０容量％であるから、塗料やトナーとの差異は明白である。
【００１１】
本発明のライン・マーキング組成物は、主要素である着色顔料と、助要素である樹脂バインダーと、溶媒である水や有機溶剤とからなり、更に、これに必要に応じて添加材として、分散剤、沈降防止剤、ＰＨ調整剤、防腐剤、防黴剤、消泡剤などが加えられる。
【００１２】
本発明組成物の主要素である着色顔料に使用可能な顔料粒子としては、それ自身で一定の色を持ち、樹脂バインダや溶媒に溶解しないことが必要で、例えば、白色用としては、酸化チタン、酸化亜鉛、リン酸亜鉛、メタホウ酸バリウム、硫酸バリウム、二酸化ケイ素、炭酸カルシウム、ケイ酸マグネシウムなどが適し、赤色用としては、パーマネントレッド、有機レッド、酸化鉄（赤サビ）などが適し、黄色用としては、オーカー（酸化鉄黄）、有機イエローなどが適し、青色用としては、シアニンブルー、紺青などが適する。
【００１３】
前記の着色顔料は、芝草体の頂面への点着を容易にするための液状組成物としての安定性維持のため、及び製造から使用まで、更にはその間の輸送や保管のために、常に着色顔料は１次粒子の状態で、均質な分散液状組成物として維持されていなければならない。この為、組成物中における顔料の濃度は、通常、５０〜６０重量％が好ましい。５０重量％以下では、分散着色顔料が希薄となり、比重の大きな顔料粒子、特に比重が３．０以上のものでは、顔料の単独粒子沈降がおこり易くて、１次粒子としての維持が困難となる。また、６０重量％を超えると、分散顔料濃度が濃厚となり過ぎて、顔料粒子同士の凝集作用に対して、分散剤や沈降防止剤の適用だけでは防止できなくなり、１次粒子状態の維持が困難になる。
【００１４】
本発明の助要素である樹脂バインダーとしては、先ず、主要素たる着色顔料を微細単粒１次粒子として芝草体先端部に点着させることができ、かつ、点着後の乾燥時に於いて、芝草体に対して比較的弱い付着力を持ち、また、消去時には芝草体に何等の損傷も与えずに簡単に消去でき、その上、何回もの繰返し使用によっても芝草体に粘着力などが残留しないことが必要である。この為、本発明の樹脂バインダーには、高分子重合体としてのガラス転移温度（Ｔｇ）が１０〜５０℃のもの、好ましくは２０〜４０℃のものが適する。因みに、Ｔｇが１０℃以下のものは、芝草体に対して、必要以上の粘着性を付与することになって、芝草体を汚染損傷してしまい、また、Ｔｇが５０℃以上のものは、芝草体に対する着色顔料の点着が不充分で、芝草体を伝って流下するようになる。
【００１５】
従って、本発明で使用可能な樹脂バインダーの具体例としては、酢酸ビニル樹脂、アクリル樹脂、メタクリル樹脂、スチレン樹脂、フタル酸樹脂、エポキシ樹脂、およびこれらの単独および／またはエステル共重合体などからなり、そのＴｇが１０〜５０℃のもの、好ましくは２０〜４０℃のものが適することになる。
【００１６】
本発明に於いて、溶媒は、着色顔料が１次粒子として均質に分散して安定な液状分散組成物を形成するために不可欠なもので、水および／または有機溶剤が用いられる。ただし、天然芝に対しては、生態環境への保護対応から、水を溶媒とするのが適し、また、人工芝に対しても、多目的使用で人の多く集まる場所での使用や、スポーツ施設、特にドームなどの屋内施設での使用の場合には、防災上、健康上、環境保護上などの各種観点から、溶媒は水とするのが望ましい。従って、通常の使用では、溶媒は水とするのが基本であるが、例えば特定箇所への応急的使用の場合などには、乾きが早い点などから、有機溶剤を溶媒として用いる。
【００１７】
この場合に使用できる溶剤としては、メチルアルコール、エチルアルコール、イソプロピルアルコール、ブチルアルコールなどのアルコール類、アセトン、メチルイソブチルケトン、酢酸ブチル、セロソルブアセテートなどのケトン類、セロソブル、ブチルセロソルブなどのグリコール類、トルエン、ベンゼン、キシレンなどの単独または混合芳香族炭化水素類などがある。
【００１８】
本発明では、必要に応じて次のような添加剤を用いることができる。先ず、本発明の組成物は、製造から使用に至までの間、及び使用時に於いて、着色顔料粒子が１次粒子として均質な分散系を維持していなければならない。特に水性系の場合には、着色顔料粒子同士の凝集が、溶剤系に比較して起こり易いので、顔料沈降を防止・予防する為に分散剤および／または沈降防止剤を添加するのがよい。添加量は、顔料に対して１重量％以下の範囲が適当であり、この範囲を超えると、ＰＶＣが特定範囲を外れることになり、点着が的確に行われなくなる。
【００１９】
本発明での使用に適する添加剤は、分散剤としては、カルボン酸および／またはスルホン酸の金属塩またはアンモニウム塩、および各種の界面活性剤などがあり、特に、ポリカルボン酸ナトリウム、およびスルホン酸のナトリウム塩が好適である。また、沈降防止剤としては、ベントナイト、ステアリン酸アルミニウムなどが適する。更に、組成物が水性系の場合、長期保存などによって系全体に黴などによる腐敗が起こることがあるので、これを防止する為、前記添加剤の添加範囲内において、防腐剤または防黴剤として、ペンタクロロフェノール、サルチル酸アニリドなどを用いるのが好ましい。
【００２０】
本発明のライン・マーキング材の製造は、公知の塗料製造装置を用いて行うことができる。先ず、選定した着色顔料、樹脂バインダー、および溶媒を、ミルペーストとして混合槽に所定量投入して、粗混合する。次いて、これをサンドミル、ボールミル、アトライター、ディスパーなどの顔料分散装置に通して、顔料と樹脂バインダーとを溶媒の存在下に混練し、５０ミクロン、望ましくは１５ミクロン以下の１次粒子に顔料分散する。更に必要により、調整槽に移して各種の添加剤の添加やＰＨの調整などを加える。
【００２１】
本発明のライン・マーキング材を適用できる芝草体には、天然芝や、人工芝などの全ての芝草体が含まれる。特に、人工芝には、密植型のもの、粗植型のもの、芝間隙に砂や弾性粒状物などを充填したもの、芝丈の長いもの、芝の先端がカールしたものなどが含まれる。
【００２２】
本発明のライン・マーキング材を芝草体に画線施工するには、通常の霧吹き、噴霧機器、エアガン、エアレスガンなどの吹付機器、ペイント刷毛、ニス刷毛、水性刷毛などの刷毛やローラ刷毛類などを用いることができる。また、画線施工の際には、組成物が水性系の場合には、先ず原液を希釈（通常は２倍程度）するのがよい。溶剤系の場合には、希釈しないのが好ましい。
【００２３】
画線施工における点着量は、芝草体の頂面に点着して、ライン・マーキングとしての明確な画線を形成するには、組成物中の固形分換算で３０〜５０ｇ／ｍ２　とするのが適当である。また、点着後、ライン・マーキングの完成までの時間は、点着量や施工環境などで異なるが、通常は、水性系で約１０〜１５分、溶剤系で約１〜２分である。
【００２４】
画線後の消去は、濡れ雑巾、水濡スポンジ、タワシ、不織布のような湿布を用いて、画線部分を擦る程度に撫でるだけで容易に消去可能で、芝草体に損傷や汚染を与えることがない。この他、マーキング部分に先ず水を軽く噴霧し、その後に柔らかな布で同部分を撫でるようにして消去することも可能である。
【００２５】
以下に本発明の実施例を説明する。なお、実施例では、部は、断りのない限り、重量比である。また、ライン・マーキングの画線評価は、点着性と、乾燥時間と、消去性とにより、良好なものから○、△、×で表示した。ここで、点着性とは、芝草体の上端部に対して、着色顔料粒子が単粒１次状態で点着しているか否か、芝草体への流下やライン・マーキングの濃淡の有無などについての状態である。また、乾燥時間とは、芝草体に点着した後、乾燥してライン・マーキングが形成されるまでの時間を、分で表示した。更に、消去性とは、湿布などによるライン・マーキング拭取り消去において、芝草体に対して損傷を与えるか、点着性や汚染などの有無、及びその際の作業性である。
【００２６】
（実施例１）
実施例１として、次のような水性系ライン・マーキング材を製造した。先ず、酸化チタン（比重４．１）５１．５部、分散剤としてポリカルボン酸ナトリウム０．５部、および水４５．６部を容器に入れ、十分に攪拌混合してから、サンドミルにて顔料分散し、平均粒径１０ミクロンの１次粒子状態にした。次に、これを調整槽に移して、アクリル樹脂エマルジョン（Ｔｇ＝３５℃、固形分４０％）２．０部、防腐剤としてスラオフ（武田薬品（株）製）０．２部を添加し、充分に混合攪拌してから、最後にＰＨ調整剤としてアンモニア水０．２部を加えて、ＰＨ６．８に調整し、更に水を加えて１００部にした。これにより、次のような性状をもった均質な液状分散組成物が得られた。
外観　　：　白色水性分散液
固形分　：　５２．０％
粘度　　：　６５００ｃｐｓ／２５℃　Ｂ型
ＰＶＣ　：　８９．１％
Ｔｇ　　：　３５．０℃
【００２７】
実施例１のライン・マーキング材を、次のような芝草体に対して画線施工した。この芝草体は、図１に示されるように、基布１に、緑色の背丈１７ｃｍのポリオレフィン樹脂の人工芝２が植生されており、この人工芝の先端部３はカールされていて、芝の間には弾性ゴムおよび砂の混合体からなる粒状物４が、基布面から高さ約１０ｃｍまで充填されている。
【００２８】
実施例１のライン・マーキング材を用い、前記芝草体に対して、サッカー用の幅１２ｃｍの画線を次のようにして形成した。先ず、ライン・マーキング材の原液を２倍に希釈して、園芸用の手動式噴霧器（容量３リットル）に入れた。芝草体舗装面の画線必要箇所に予じめ水糸を張り、幅１２ｃｍの開口を有する養生板を用い、この養生板を水糸に沿って移動させながら、噴霧器を作動して、ライン・マーキング材を芝草体舗装面に吹き付けた。吹き付けられた調整液は、芝の先端部に粒子５となって点着した。これが乾燥してライン・マーキングが形成されるまで約１２分を要した。この間、点着粒子５が芝を伝って流下することはなく、濃淡のない白色のきれいなライン・マーキングが形成された。なお、芝草体に対するライン・マーキング材の付着量は、固形分で約３５ｇ／ｍ２　であった。このようにして形成したライン・マーキングは、シューズによる通常の接触や、霧雨のかかる程度では消滅しなかった。
【００２９】
実施例１によって形成されたライン・マーキングを次のようにして消去した。
先ず、噴霧器に水のみを入れ、ライン・マーキングされた部分に水を噴霧して湿らせた。続いて、木綿製の柔らかな布をライン・マーキング部分に当てて軽く擦った。これにより、ライン・マーキングはきれいに消去できた。芝草体には何等の損傷も汚染跡も残らなかった。
【００３０】
（実施例２）
実施例１に於ける、助要素のアクリル樹脂エマルジョンの配合量のみを変え、他の組成は実施例１と同じにした実施例２についての試験を行った。この結果は表１に示されている。この試験の結果、アクリル樹脂エマルジョンの配合量が２〜６部の範囲の時、ＰＶＣでは８０〜９０％の時に好ましいライン・マーキングが得られることが分った。
【００３１】
【表１】
2004018651.tif 000003
【００３２】
（実施例３）
実施例１に於ける、主要素である着色顔料（酸化チタン）の配合量のみを変え、他の組成は実施例１と同じにした実施例３についての試験を行った。この結果は表２に示されている。この試験の結果、顔料濃度が４０％以下では、芝草体先端部への点着性が悪く、画線ラインが薄くなる。また、繰返し噴霧を行うと、回数が増えるにしたがって乾燥時間が長くなり、また、芝草体を伝っての流下が起こる。更に６０％を超えると、１次粒子としての分散性が悪くなり、凝集沈殿が生ずる。従って、この試験により、着色顔料の配合量は４０〜６０％の範囲が好ましいことが分った。
【００３３】
【表２】
2004018651.tif 000004
【００３４】
（実施例４）
実施例１で用いた樹脂バインダーは、Ｔｇが３５℃のアクリル樹脂エマルジョンであるが、これをＴｇの異なる他のエマルジョンに変え、かつ、ＰＶＣを８０〜９０％の範囲に保ち、他の組成は実施例１と同じにした実施例４についての試験を行った。この結果は表３に示されている。この試験の結果、樹脂バインダーのＴｇは１０〜５０℃の範囲、特に２０〜４０℃のものが、点着性および消去性に優れていることが分った。
【００３５】
【表３】
2004018651.tif 000005
【００３６】
（実施例５）
実施例５は、顔料を黄色のオーカー（酸化鉄黄）に変えたものである。即ち、組成配合割合は、オーカー（比重５．１）５５．０部、アクリル樹脂エマルジョン（Ｔｇ＝３５℃）３．０部、ポリカルボン酸ナトリウム０．３部とし、他は実施例１と同じにした。実施例５の組成物の性状は次の通りであった。
外観　　：　黄色均質液状分散組成物
固形分　：　５７％
粘度　　：　３，０００ｃｐｓ／２５℃
ＰＶＣ　：　８６．７容量％
【００３７】
実施例５と比較の為、ＰＶＣおよび顔料濃度が特定範囲外の比較例を作った。即ち、その組成割合は、オーカー３５．０部、アクリル樹脂エマルジョン１．０部、ポリカルボン酸ナトリウム０．１部とした。この組成物の性状は次の通りであった。
外観　　：　黄色均質液状分散組成物
固形分　：　３５％
粘度　　：　２，１００ｃｐｓ／２５℃
ＰＶＣ　：　９２．５容量％
【００３８】
前記実施例５と、その比較例とを、図２に示す芝丈１２ｍｍ（繊度６０００デニールのナイロン製パイル）、密植型で、粒状物非充填式の人工芝に、実施例１と同様の条件で画線施工して、その評価を行った。その結果は表４に示されている。これにより、ＰＶＣが特定範囲外のものは、好ましくないことが分った。
【００３９】
【表４】
2004018651.tif 000006
【００４０】
（実施例６）
実施例６は、溶媒に溶剤を用いたものである。その組成割合は、着色顔料としては、黄色のオーカー（酸化鉄黄、比重５．１）１１．４部と、白色の炭酸カルシウム（比重２．４）７．５部を用い、樹脂バインダーとしてはスチレン・アクリル共重合体溶液１．８部を用い、溶剤には、トルエン８０部を用いた。次に、これらをミルペーストタンクに入れて攪拌混合し、続いてセントリーミルで粗練りし、更にロールミルを通して顔料を１次粒子化させて分散させ、次の性状を有するライン・マーキング材を得た。
外観　　：　黄色均質分散溶液
固形分　：　１９．８％
粘度　　：　１６０ｃｐｓ／２５℃
ＰＶＣ　：　８６．７容量％
Ｔｇ　　：　４０℃
【００４１】
実施例６の原液をエアレスガンに入れ、図２の人工芝の予じめ養生されたライン・マーキング面に対して吹付けた。吹付け後、約１〜２分で黄色のライン・マーキングが斑なく画線された。芝草体に対する点着量は約２７ｇ／ｍ２　であった。次に、水で絞った湿布を、芝草体の画線部に当てて、撫でるように擦った。ライン・マーキングは簡単に消去した。この際、芝草体に対して、何等の損傷も、汚染の跡も与えなかった。
【００４２】
本発明は、前記の実施例に限定されるものではなく、特許請求の範囲の記載の範囲内で自由に変形実施可能である。特に、着色顔料や樹脂バインダーの種類などは自由である。また、芝草体に対する組成物の点着方法も自由である。
【００４３】
【発明の効果】
本発明のライン・マーキング材は、着色顔料が１次粒子の状態で、芝草体に点着されるので、芝草体に損傷を与えることなく、簡単に画線施工でき、また、芝草体に損傷汚染を与えることなく容易に消去できて、実用上、極めて有益である。
【００４４】
請求項２のものは、溶媒が水であるから、生態環境系や人体に対して安全であり、特に屋内での使用に適する。
【００４５】
請求項３のものは、溶媒が有機溶剤であるから、点着後の乾きが早く、応急的部分補修などに特に適する。
【００４６】
請求項４のものは、樹脂バインダーには、ガラス転移温度が１０〜５０℃のものが用いられているから、芝草体に対して的確に点着させることができ、粘着性が残って芝草体の汚損を招いたり、点着粒子が芝草体を伝って流下したりすることがない。
【００４７】
請求項５のものは、組成物中の顔料濃度が５０〜６０重量％であるから、着色顔料を１次粒子として維持するのが容易である。
【００４８】
請求項６のものは、添加剤を用いるので、組成物を、均質液状分散組成物として一層安定よく維持することができる。
【００４９】
本発明の芝舗装面用ライン・マーキング画線方法では、芝草体に対する画線施工を簡単に行うことができ、グランドの多目的使用にとって極めて有益である。
【００５０】
請求項８のものは、人工芝に対して簡単に画線施工でき、芝に損傷や汚染を与えないので、実用上の利点が大きい。
【００５１】
請求項９のものは、天然芝に簡単に画線施工でき、芝を傷めることがないので、芝の維持管理にとって極めて好ましい。
【００５２】
請求項１０のものは、噴霧方式によるので、芝草体の先端部への点着を、確実に、斑なく、かつ、簡単に行うことができる。
【００５３】
請求項１１のものは、湿布で簡単にライン・マーキングを消去でき、芝草体に損傷や汚染を与えないで、元の状態に戻すことができるので、多目的利用のグランドなどに用いて実用性に優れている。
【図面の簡単な説明】
【図１】本発明のライン・マーキングを施した人工芝の断面図。
【図２】密植型の人工芝に使用した状態の断面図。
【符号の説明】
１　　　　基布
２　　　　人工芝
３　　　　芝先端部
４　　　　充填粒状物
５　　　　点着粒子
【図１】
2004018651.tif 000007
【図２】
2004018651.tif 000008